【手続補正書】
【提出日】平成20年7月9日(2008.7.9)
【手続補正１】
【補正対象書類名】明細書
【補正対象項目名】特許請求の範囲
【補正方法】変更
【補正の内容】
【特許請求の範囲】
【請求項１】  結着樹脂、着色剤及びワックスを少なくとも含有するトナーにおいて、
該トナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該トナーは、示差走査熱量分析（ＤＳＣ）測定における吸熱曲線において、温度３０〜２００℃の範囲における最大吸熱ピークのピーク温度が５０〜１１０℃の範囲にあることを特徴とするトナー。
【請求項２】  該トナーは、温度８０℃における貯蔵弾性率（Ｇ’80）が１×１０6〜１×１０8［ｄＮ／ｍ2］の範囲にあり、温度１２０〜１８０℃における貯蔵弾性率（Ｇ’120-180）が１×１０4〜５×１０5［ｄＮ／ｍ2］の範囲にあることを特徴とする請求項１に記載のトナー。
【請求項３】  該トナーの温度１２０〜１８０℃における貯蔵弾性率の最小値（Ｇ’min）と最大値（Ｇ’max）との比（Ｇ’max／Ｇ’min）が、２０以下であることを特徴とする請求項１又は２に記載のトナー。
【請求項４】該トナーは、示差走査熱量分析（ＤＳＣ）測定における吸熱曲線において、温度３０〜２００℃の範囲における最大吸熱ピークのピーク温度が５５〜１００℃の範囲にあることを特徴とする請求項１乃至３のいずれかに記載のトナー。
【請求項５】該トナーの示差走査熱量分析（ＤＳＣ）測定における吸熱曲線において、温度３０〜２００℃の範囲における最大吸熱ピークのピーク温度が６０〜９０℃の範囲にあることを特徴とする請求項１乃至３のいずれかに記載のトナー。
【請求項６】  該トナーは、有機金属化合物を含有していることを特徴とする請求項１乃至５のいずれかに記載のトナー。
【請求項７】  該トナーは、芳香族カルボン酸誘導体の金属化合物を含有してことを特徴とする請求項１乃至６のいずれかに記載のトナー。
【請求項８】  該芳香族カルボン酸誘導体の金属化合物が、該芳香族カルボン酸誘導体のアルミニウム化合物であることを特徴とする請求項７に記載のトナー。
【請求項９】  該結着樹脂が、ポリエステルユニットとビニル系共重合体ユニットを有しているハイブリッド樹脂を少なくとも含有していることを特徴とする請求項１乃至８のいずれかに記載のトナー。
【請求項１０】  該結着樹脂は、ポリエステル樹脂とビニル系共重合体との混合物を少なくとも含有していることを特徴とする請求項１乃至８のいずれかに記載のトナー。
【請求項１１】  該結着樹脂がハイブリッド樹脂と、ポリエステル樹脂とビニル系共重合体との混合物を少なくとも含有していることを特徴とする請求項１乃至８のいずれかに記載のトナー。
【請求項１２】  該トナーは、示差走査熱量分析（ＤＳＣ）測定における発熱曲線において、温度３０〜２００℃の範囲における最大発熱ピークのピーク温度が４０〜９０℃の範囲にあることを特徴とする請求項１乃至１１のいずれかに記載のトナー。
【請求項１３】  該トナーは、示差走査熱量分析（ＤＳＣ）測定における発熱曲線において、温度３０〜２００℃の範囲における最大発熱ピークのピーク温度が４５〜８５℃の範囲にあることを特徴とする請求項１乃至１１のいずれかに記載のトナー。
【請求項１４】  該トナーのテトラヒドロフランの可溶樹脂成分は、ゲルパーミエーションクロマトグラフィー（ＧＰＣ）による分子量分布において、分子量３５００〜１５０００の領域にメインピークが存在し、重量平均分子量（Ｍｗ）と数平均分子量（Ｍｎ）との比（Ｍｗ／Ｍｎ）が３００以上であることを特徴とする請求項１乃至１３のいずれかに記載のトナー。
【請求項１５】  該トナーのテトラヒドロフランの可溶樹脂成分は、ゲルパーミエーションクロマトグラフィー（ＧＰＣ）による分子量分布において、分子量３５００〜１５０００の領域にメインピークが存在し、重量平均分子量（Ｍｗ）と数平均分子量（Ｍｎ）との比（Ｍｗ／Ｍｎ）が５００以上であることを特徴とする請求項１乃至１３のいずれかに記載のトナー。
【請求項１６】  該トナーの重量平均粒径が４〜１０μｍであることを特徴とする請求項１乃至１５のいずれかに記載のトナー。
【請求項１７】  トナーの貯蔵弾性率（Ｇ’80）が１×１０6〜９×１０7［ｄＮ／ｍ2］であることを特徴とする請求項１乃至１６のいずれかに記載のトナー。
【請求項１８】  トナーの貯蔵弾性率（Ｇ’80）が２×１０6〜５×１０7［ｄＮ／ｍ2］であることを特徴とする請求項１乃至１６のいずれかに記載のトナー。
【請求項１９】  トナーの温度１２０℃における貯蔵弾性率（Ｇ’120）が１×１０4〜８×１０5［ｄＮ／ｍ2］であることを特徴とする請求項１乃至１８のいずれかに記載のトナー。
【請求項２０】  トナーの温度１２０℃における貯蔵弾性率（Ｇ’120）が２×１０4〜７×１０5［ｄＮ／ｍ2］であることを特徴とする請求項１乃至１８のいずれかに記載のトナー。
【請求項２１】  ワックスは、結着樹脂１００質量部当り０．１〜２０質量部含有されていることを特徴とする請求項１乃至２０のいずれかに記載のトナー。
【請求項２２】  ワックスは、結着樹脂１００質量部当り０．５〜１０質量部含有されていることを特徴とする請求項１乃至２０のいずれかに記載のトナー。
【請求項２３】  トナーは、カラートナーであることを特徴とする請求項１乃至２２のいずれかに記載のトナー。
【請求項２４】  トナーは、シアントナー，マゼンタトナー及びイエロートナーからなるグループから選択されるカラートナーであることを特徴とする請求項１乃至２３のいずれかに記載のトナー。
【請求項２５】  （ｉ）像担持体に第１の静電荷像を形成し、
シアントナー，マゼンタトナー，イエロートナー及びブラックトナーからなるグループから選択される第１のトナーで静電荷像を現像して第１のトナー画像を像担持体上に形成し、
第１のトナー画像を中間転写体を介して、または、介さずに転写材に転写し、
（ｉｉ）像担持体に第２の静電荷像を形成し、
シアントナー，マゼンタトナー，イエロートナー及びブラックトナーからなるグループから選択される第２のトナーで静電荷像を現像して第２のトナー画像を像担持体上に形成し、
第２のトナー画像を中間転写体を介して、または、介さずに転写材に転写し、
（ｉｉｉ）像担持体に第３の静電荷像を形成し、
シアントナー，マゼンタトナー，イエロートナー及びブラックトナーからなるグループから選択される第３のトナーで静電荷像を現像して第３のトナー画像を像担持体上に形成し、
第３のトナー画像を中間転写体を介して、または、介さずに転写材に転写し、
（ｉｖ）像担持体に第４の静電荷像を形成し、
シアントナー，マゼンタトナー，イエロートナー及びブラックトナーからなるグループから選択される第４のトナーで静電荷像を現像して第４のトナー画像を像担持体上に形成し、
第４のトナー画像を中間転写体を介して、または、介さずに転写材に転写し、
（ｖ）転写材上のシアントナー画像、マゼンタトナー画像、イエロートナー画像及びブラックトナー画像を加熱加圧定着することにより、転写材にフルカラー画像を形成するフルカラー画像形成方法であり、
（ａ）シアントナーが、結着樹脂、シアン着色剤及びワックスを少なくとも含有するシアントナーであり、
該シアントナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該シアントナーは、示差走査熱量分析（ＤＳＣ）測定における吸熱曲線において、温度３０〜２００℃の範囲における最大吸熱ピークのピーク温度が５０〜１１０℃の範囲にあり、
（ｂ）マゼンタトナーが、結着樹脂、マゼンタ着色剤及びワックスを少なくとも含有するマゼンタトナーであり、
該マゼンタトナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該マゼンタトナーは、示差走査熱量分析（ＤＳＣ）測定における吸熱曲線において、温度３０〜２００℃の範囲における最大吸熱ピークのピーク温度が５０〜１１０℃の範囲にあり、
（ｃ）イエロートナーが、結着樹脂、イエロー着色剤及びワックスを少なくとも含有するイエロートナーであり、
該イエロートナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該イエロートナーは、示差走査熱量分析（ＤＳＣ）測定における吸熱曲線において、温度３０〜２００℃の範囲における最大吸熱ピークのピーク温度が５０〜１１０℃の範囲にあり、
（ｄ）ブラックトナーが、結着樹脂、ブラック着色剤及びワックスを少なくとも含有するブラックトナーであり、
該ブラックトナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該ブラックトナーは、示差走査熱量分析（ＤＳＣ）測定における吸熱曲線において、温度３０〜２００℃の範囲における最大吸熱ピークのピーク温度が５０〜１１０℃の範囲にあることを特徴とするフルカラー画像形成方法。
【請求項２６】  トナー画像は、定着面に定着部材から供給されるシリコーンオイルの塗布量が０〜１×１０-7ｇ／ｃｍ2である条件下で転写材に加熱加圧定着されることを特徴とする請求項２５に記載のフルカラー画像形成方法。
【請求項２７】  トナー画像は、定着面に定着部材からシリコーンオイルが供給されないオイルレス定着の条件下で転写材に加熱加圧定着されることを特徴とする請求項２５に記載のフルカラー画像形成方法。
【請求項２８】  シアントナー，マゼンタトナー，イエロートナー及びブラックトナーが請求項２乃至２４のいずれかに記載のトナーであることを特徴とする請求項２５乃至２７のいずれかに記載のフルカラー画像形成方法。
【手続補正２】
【補正対象書類名】明細書
【補正対象項目名】００１９
【補正方法】変更
【補正の内容】
【００１９】
【課題を解決するための手段及び作用】
本発明は、結着樹脂、着色剤及びワックスを少なくとも含有するトナーにおいて、
該トナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該トナーは、示差走査熱量分析（ＤＳＣ）測定における吸熱曲線において、温度３０〜２００℃の範囲における最大吸熱ピークのピーク温度が５０〜１１０℃の範囲にあることを特徴とするトナーに関する。
【手続補正３】
【補正対象書類名】明細書
【補正対象項目名】００２０
【補正方法】変更
【補正の内容】
【００２０】
さらに、本発明は、（ｉ）像担持体に第１の静電荷像を形成し、
シアントナー，マゼンタトナー，イエロートナー及びブラックトナーからなるグループから選択される第１のトナーで静電荷像を現像して第１のトナー画像を像担持体上に形成し、
第１のトナー画像を中間転写体を介して、または、介さずに転写材に転写し、
（ｉｉ）像担持体に第２の静電荷像を形成し、
シアントナー，マゼンタトナー，イエロートナー及びブラックトナーからなるグループから選択される第２のトナーで静電荷像を現像して第２のトナー画像を像担持体上に形成し、
第２のトナー画像を中間転写体を介して、または、介さずに転写材に転写し、
（ｉｉｉ）像担持体に第３の静電荷像を形成し、
シアントナー，マゼンタトナー，イエロートナー及びブラックトナーからなるグループから選択される第３のトナーで静電荷像を現像して第３のトナー画像を像担持体上に形成し、
第３のトナー画像を中間転写体を介して、または、介さずに転写材に転写し、
（ｉｖ）像担持体に第４の静電荷像を形成し、
シアントナー，マゼンタトナー，イエロートナー及びブラックトナーからなるグループから選択される第４のトナーで静電荷像を現像して第４のトナー画像を像担持体上に形成し、
第４のトナー画像を中間転写体を介して、または、介さずに転写材に転写し、
（ｖ）転写材上のシアントナー画像、マゼンタトナー画像、イエロートナー画像及びブラックトナー画像を加熱加圧定着することにより、転写材にフルカラー画像を形成するフルカラー画像形成方法であり、
（ａ）シアントナーが、結着樹脂、シアン着色剤及びワックスを少なくとも含有するシアントナーであり、
該シアントナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該シアントナーは、示差走査熱量分析（ＤＳＣ）測定における吸熱曲線において、温度３０〜２００℃の範囲における最大吸熱ピークのピーク温度が５０〜１１０℃の範囲にあり、
（ｂ）マゼンタトナーが、結着樹脂、マゼンタ着色剤及びワックスを少なくとも含有するマゼンタトナーであり、
該マゼンタトナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該マゼンタトナーは、示差走査熱量分析（ＤＳＣ）測定における吸熱曲線において、温度３０〜２００℃の範囲における最大吸熱ピークのピーク温度が５０〜１１０℃の範囲にあり、
（ｃ）イエロートナーが、結着樹脂、イエロー着色剤及びワックスを少なくとも含有するイエロートナーであり、
該イエロートナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該イエロートナーは、示差走査熱量分析（ＤＳＣ）測定における吸熱曲線において、温度３０〜２００℃の範囲における最大吸熱ピークのピーク温度が５０〜１１０℃の範囲にあり、
（ｄ）ブラックトナーが、結着樹脂、ブラック着色剤及びワックスを少なくとも含有するブラックトナーであり、
該ブラックトナーの粘弾性特性において、温度８０℃における貯蔵弾性率（Ｇ’80）が１×１０6〜１×１０10［ｄＮ／ｍ2］の範囲にあり、温度１２０〜１８０℃における貯蔵弾性率（Ｇ’120-180）が５×１０3〜１×１０6［ｄＮ／ｍ2］の範囲にあり、温度１２０〜１８０℃における貯蔵弾性率（Ｇ’）と損失弾性率（Ｇ”）との比（Ｇ”／Ｇ’＝ｔａｎδ）の最小値（ｔａｎδmin）と温度１８０℃におけるｔａｎδ（ｔａｎδ180）とが１≦（ｔａｎδ180）／（ｔａｎδmin）を満足しており、
該ブラックトナーは、示差走査熱量分析（ＤＳＣ）測定における吸熱曲線において、温度３０〜２００℃の範囲における最大吸熱ピークのピーク温度が５０〜１１０℃の範囲にあることを特徴とするフルカラー画像形成方法に関する。
【手続補正４】
【補正対象書類名】明細書
【補正対象項目名】００２６
【補正方法】変更
【補正の内容】
【００２６】
さらに、本発明のトナーは、低温定着性と耐ブロッキング性の両立の点から、示差熱分析（ＤＳＣ）測定における吸熱曲線において、温度３０〜２００℃の範囲における最大吸熱ピークのピーク温度が５０〜１１０℃の範囲にあること、より好ましくは６０〜９０℃の範囲にあること、また、示差走査熱量分析（ＤＳＣ）測定における発熱曲線において、温度３０〜２００℃の範囲における最大発熱ピークのピーク温度が４０〜９０℃の範囲にあること、より好ましくは４５〜８５℃の範囲にあることがより好ましい。上記吸熱曲線の最大ピークが１１０℃超、発熱曲線の最大ピークが９０℃超である場合はトナーの低温定着性が低下する。また、吸熱曲線の最大ピークが５０℃未満、発熱曲線の最大ピークが４０℃未満である場合はトナーの耐ブロッキング性が低下する。
【手続補正５】
【補正対象書類名】明細書
【補正対象項目名】０１３２
【補正方法】変更
【補正の内容】
【０１３２】
（２）示差走査熱量分析測定
示差走査熱量計（ＤＳＣ測定装置），ＤＳＣ−７（パーキンエルマー社製）を用いてＡＳＴＭ  Ｄ３４１８−８２に準じて測定する。